"下式を有する化合物。式中、R1、R2、R3、R4は、同じであっても異なっていてもよく、R1、R2、R3、R4は、それぞれ独立して、i水素、ii直鎖であっても分枝であってもよく、飽和であっても不飽和であってもよく、環状であっても非環状であってもよく、置換アルキルであっても置換されていないアルキルであってもよく、場合により、アルキル基の中にヘテロ原子が存在していてもよい、アルキル基、iii置換アリールであっても置換されていないアリールであってもよく、場合により、アリール基の中にヘテロ原子が存在していてもよい、アリール基、iv置換アリールアルキルであっても置換されていないアリールアルキルであってもよく、アリールアルキルのアルキル部分が、直鎖であっても分枝であってもよく、飽和であっても不飽和であってもよく、環状であっても非環状であってもよく、置換されていても置換されていなくてもよく、場合により、アリールアルキルのアリール部分またはアルキル部分のいずれかにヘテロ原子が存在していてもよい、アリールアルキル基、v置換アルキルアリールであっても置換されていないアルキルアリールであってもよく、アルキルアリール基のアルキル部分が、直鎖であっても分枝であってもよく、飽和であっても不飽和であってもよく、環状であっても非環状であってもよく、置換されていても置換されていなくてもよく、場合により、アルキルアリールのアルキル部分またはアリール部分のいずれかにヘテロ原子が存在していてもよい、アルキルアリール基、viアルコキシ基、viiアリールオキシ基、viiiアリールアルキルオキシ基、ixアルキルアリールオキシ基から選択され;R5は、i直鎖であっても分枝であってもよく、飽和であっても不飽和であってもよく、環状であっても非環状であってもよく、置換アルキレンであっても置換されていないアルキレンであってもよく、場合により、アルキレン基の中にヘテロ原子が存在していてもよい、アルキレン基;ii置換アリーレンであっても置換されていないアリーレンであってもよく、場合により、アリーレン基の中にヘテロ原子が存在していてもよい、アリーレン基;iii置換アリールアルキレンであっても置換されていないアリールアルキレンであってもよく、アリールアルキレン基のアルキル部分が、直鎖であっても分枝であってもよく、飽和であっても不飽和であってもよく、環状であっても非環状であってもよく、置換されていても置換されていなくてもよく、場合により、アリールアルキレン基のアリール部分またはアルキル部分のいずれかにヘテロ原子が存在していてもよい、アリールアルキレン基;または、iv置換アルキルアリーレン基であっても置換されていないアルキルアリーレン基であってもよく、アルキルアリーレン基のアルキル部分が、直鎖であっても分枝であってもよく、飽和であっても不飽和であってもよく、環状であっても非環状であってもよく、置換されていても置換されていなくてもよく、場合により、アルキルアリーレン基のアルキル部分またはアリール部分のいずれかにヘテロ原子が存在していてもよい、アルキルアリーレン基である下式またはを有する、請求項1に記載の化合物。前記化合物が、電荷移動分子とポリカーボネートバインダーとを重量比50:50で含む電荷移動組成物の状態で提供される場合、約1.0E-05cm2V-1S-1の電荷移動度を有する、請求項1に記載の化合物。ヒドロキシ官能基化された下式のトリアリールアミンと、下式のジハロゲン化物式中、R1、R2、R3、R4は、同じであっても異なっていてもよく、R1、R2、R3、R4は、それぞれ独立して、i水素、ii直鎖であっても分枝であってもよく、飽和であっても不飽和であってもよく、環状であっても非環状であってもよく、置換アルキルであっても置換されていないアルキルであってもよく、場合により、アルキル基の中にヘテロ原子が存在していてもよい、アルキル基、iii置換アリールであっても置換されていないアリールであってもよく、場合により、アリール基の中にヘテロ原子が存在していてもよい、アリール基、iv置換アリールアルキルであっても置換されていないアリールアルキルであってもよく、アリールアルキルのアルキル部分が、直鎖であっても分枝であってもよく、飽和であっても不飽和であってもよく、環状であっても非環状であってもよく、置換されていても置換されていなくてもよく、場合により、アリールアルキルのアリール部分またはアルキル部分のいずれかにヘテロ原子が存在していてもよい、アリールアルキル基、v置換アルキルアリールであっても置換されていないアルキルアリールであってもよく、アルキルアリールのアルキル部分が、直鎖であっても分枝であってもよく、飽和であっても不飽和であってもよく、環状であっても非環状であってもよく、置換されていても置換されていなくてもよく、場合により、アルキルアリール基のアルキル部分またはアリール部分のいずれかにヘテロ原子が存在していてもよい、アルキルアリール基、viアルコキシ基、viiアリールオキシ基、viiiアリールアルキルオキシ基、ixアルキルアリールオキシ基から選択され;R5は、i直鎖であっても分枝であってもよく、飽和であっても不飽和であってもよく、環状であっても非環状であってもよく、置換アルキレンであっても置換されていないアルキレンであってもよく、場合により、アルキレン基の中にヘテロ原子が存在していてもよい、アルキレン基;ii置換アリーレンであっても置換されていないアリーレンであってもよく、場合により、アリーレン基の中にヘテロ原子が存在していてもよい、アリーレン基;iii置換アリールアルキレンであっても置換されていないアリールアルキレンであってもよく、アリールアルキレン基のアルキル部分が、直鎖であっても分枝であってもよく、飽和であっても不飽和であってもよく、環状であっても非環状であってもよく、置換されていても置換されていなくてもよく、場合により、アリールアルキレン基のアリール部分またはアルキル部分のいずれかにヘテロ原子が存在していてもよい、アリールアルキレン基;または、iv置換アルキルアリーレン基であっても置換されていないアルキルアリーレン基であってもよく、アルキルアリーレン基のアルキル部分が、直鎖であっても分枝であってもよく、飽和であっても不飽和であってもよく、環状であっても非環状であってもよく、置換されていても置換されていなくてもよく、場合により、アルキルアリーレン基のアルキル部分またはアリール部分のいずれかにヘテロ原子が存在していてもよい、アルキルアリーレン基であり;Xはハロゲンであるとを、アルカリ性水溶液中、室温で接触させることと;場合により、この生成物を処理し、精製された生成物を得ることとを含む、電荷移動化合物を調製するプロセス。ハロゲン有機溶媒を含有する廃棄物流から前記ジハロゲン化物を得ることをさらに含む、請求項4に記載のプロセス。基板と;その上にある電荷生成層と;その上にある、下式の化合物を含む電荷移動層式中、R1、R2、R3、R4は、同じであっても異なっていてもよく、R1、R2、R3、R4は、それぞれ独立して、i水素、ii直鎖であっても分枝であってもよく、飽和であっても不飽和であってもよく、環状であっても非環状であってもよく、置換アルキルであっても置換されていないアルキルであってもよく、場合により、アルキル基の中にヘテロ原子が存在していてもよい、アルキル基、iii置換アリールであっても置換されていないアリールであってもよく、場合により、アリール基の中にヘテロ原子が存在していてもよい、アリール基、iv置換アリールアルキルであっても置換されていないアリールアルキルであってもよく、アリールアルキルのアルキル部分が、直鎖であっても分枝であってもよく、飽和であっても不飽和であってもよく、環状であっても非環状であってもよく、置換されていても置換されていなくてもよく、場合により、アリールアルキルのアリール部分またはアルキル部分のいずれかにヘテロ原子が存在していてもよい、アリールアルキル基、v置換アルキルアリールであっても置換されていないアルキルアリールであってもよく、アルキルアリールのアルキル部分が、直鎖であっても分枝であってもよく、飽和であっても不飽和であってもよく、環状であっても非環状であってもよく、置換されていても置換されていなくてもよく、場合により、アルキルアリール基のアルキル部分またはアリール部分のいずれかにヘテロ原子が存在していてもよい、アルキルアリール基、viアルコキシ基、viiアリールオキシ基、viiiアリールアルキルオキシ基、ixアルキルアリールオキシ基から選択され;R5は、i直鎖であっても分枝であってもよく、飽和であっても不飽和であってもよく、環状であっても非環状であってもよく、置換アルキレンであっても置換されていないアルキレンであってもよく、場合により、アルキレン基の中にヘテロ原子が存在していてもよい、アルキレン基;ii置換アリーレンであっても置換されていないアリーレンであってもよく、場合により、アリーレン基の中にヘテロ原子が存在していてもよい、アリーレン基;iii置換アリールアルキレンであっても置換されていないアリールアルキレンであってもよく、アリールアルキレン基のアルキル部分が、直鎖であっても分枝であってもよく、飽和であっても不飽和であってもよく、環状であっても非環状であってもよく、置換されていても置換されていなくてもよく、場合により、アリールアルキレン基のアリール部分またはアルキル部分のいずれかにヘテロ原子が存在していてもよい、アリールアルキレン基;または、iv置換アルキルアリーレン基であっても置換されていないアルキルアリーレン基であってもよく、アルキルアリーレン基のアルキル部分が、直鎖であっても分枝であってもよく、飽和であっても不飽和であってもよく、環状であっても非環状であってもよく、置換されていても置換されていなくてもよく、場合により、アルキルアリーレン基のアルキル部分またはアリール部分のいずれかにヘテロ原子が存在していてもよい、アルキルアリーレン基であるとを備える、作像部材。実施例1下式の電荷移動分子生成物Iを以下のように調製した。3-N,N-ジトリルアミノフェノールDTAP、米国特許第5,976,744号および第6,099,996号に記載されているように調製14.5グラム、50ミリモル、50NaOH水溶液15ミリリットル、テトラブチルアンモニウム硫酸水素塩Sigma-Aldrich,Inc.3.4グラム、10ミリモルおよび塩化メチレンSigma-Aldrich,Inc.30ミリリットルの混合物を室温で15時間撹拌した。その後、溶媒をロータリーエバポレーターRotavapor登録商標R-210/R-215BuchiLaboratoryEquipmentを用いて除去した。得られた黄色ペーストを、激しく撹拌しながら、脱イオン水150ミリリットルに注いだ。固体を濾過によって集め、メタノールで3回洗浄したそれぞれ50ミリリットルで洗浄。60°Cで減圧乾燥した後、生成物Iを白色結晶として収率94で得た14.0グラム。生成物Iの分子構造を、NMRおよびFT-IRで確認した。酢酸エチルから再結晶させ、さらに精製した。実施例2下式の電荷移動分子生成物IIを以下のように調製した。3-N,N-ジトリルアミノフェノールDTAP、米国特許第5,976,744号および第6,099,996号に記載されているように調製5.8グラム、20ミリモル、50NaOH水溶液30ミリリットル、テトラブチルアンモニウム硫酸水素塩Sigma-Aldrich,Inc.3.4グラム、10ミリモルおよび1.4-ジブロモブタンSigma-Aldrich、,Inc.2.15グラム、10ミリモルの混合物を40°Cで18時間激しく撹拌した。この粘性黄色溶液を、激しく撹拌しながら、脱イオン水150ミリリットルに注いだ。固体を濾過によって集め、メタノールで3回洗浄しそれぞれ50ミリリットルで洗浄、次いで、水で3回洗浄したそれぞれ50ミリリットルで洗浄。60°Cの減圧オーブンで乾燥した後、生成物IIを白色結晶として収率78で得た4.9グラム。NMRおよびFT-IRを用い、生成物IIの分子構造を確認した。実施例3下式の電荷移動分子生成物IIを以下のように調製した。3-N,N-ジトリルアミノフェノールDTAP、米国特許第5,976,744号および第6,099,996号に記載されているように調製5.8グラム、50ミリモル、50KOH水溶液15ミリリットル、ベンジルトリメチルアンモニウムクロリドSigma-Aldrich,Inc.1.9グラム、10ミリモル、α,α’-ジブロモ-m-キシレンSigma-Aldrich,Inc.から入手可能純度97、2.64グラム、10ミリモルおよびトルエン30ミリリットルの混合物を室温で15時間撹拌した。その後、溶媒をロータリーエバポレーターを用いて取り出した。残った黄色ペーストを、激しく撹拌しながら、脱イオン水150ミリリットルに注いだ。固体を濾過によって集め、メタノール50ミリリットルずつで3回洗浄した。60°Cの減圧オーブンで乾燥した後、生成物IIIを白色結晶として収率84で得た5.7グラム。生成物IIIの分子構造を、NMRおよびFT-IRを用いて確認した。アセトンから再結晶させ、さらに精製した。比較例4電荷移動分子、下式のN,N’-ジフェニル-N,N’-ビス3-ヒドロキシフェニル-[1,1’-ビフェニル]-4,4’-ジアミンDHTBDを、米国特許第4,806,443号の実施例IおよびIIに記載されているように調製した。DHTBDは、約2.88E-09cm2V-1S-1の移動度を有する。実施例5厚み3.5mil89マイクロメートルの二軸配向したポリエチレンナフタレート基板KADALEX商標にコーティングした、厚みが0.02マイクロメートルのチタン層を提供し、グラビアコーティング技術またはダイ押出コーティング技術を用いて、これに、γ-アミノプロピルトリエトキシシラン10グラム、蒸留水10.1グラム、酢酸3グラム、200プルーフの変性アルコール684.8グラム、ヘプタン200グラムを含有する溶液を適用することによって、静電写真方式の作像部材のウェブストックを調製した。次いで、この層を、強制換気式オーブンで、135°Cで5分間乾燥させた。得られた遮蔽層は、エリプソメータを用いて測定すると、乾燥時の平均厚みが、0.05マイクロメートルであった。次いで、テトラヒドロフラン:シクロヘキサノンの容積比70:30の混合物中、遮蔽層に、ポリエステル接着剤Ardel登録商標の溶液の合計重量を基準として、5重量を含有するウェットコーティングを押出成形するプロセスを適用し、接着界面層を調製した。接着界面層を、強制換気式オーブンで、135°Cで5分間乾燥させた。得られた接着界面層は、乾燥時の厚みが0.065マイクロメートルであった。その後、接着界面層を電荷生成層でコーティングした。LUPILON登録商標200PC-Z2000.45グラム、テトラヒドロフラン50mlを、4オンスのガラス瓶に入れることによって、電荷生成層の分散物を調製した。この溶液に、ヒドロキシガリウムフタロシアニンOHGaPc2.4グラム、直径が1/8インチ3.2ミリメートルのステンレス鋼ショット300グラムを加えた。次いで、この混合物をボールミルに6~8時間入れた。次いで、PC-Z2002.25グラムを、テトラヒドロフラン46.1グラムに溶解し、次いで、これに、OHGaPcスラリーを加えた。次いで、このスラリーをシェーカーに10分間入れた。その後、得られたスラリーを、押出適用プロセスによって、接着界面にコーティングし、湿潤時の厚み0.25milの層を得た。遮蔽層および接着層を有する基板ウェブの片方の縁にそって、幅約10mm分を、意図的に、いかなる電荷生成層材料によってもコーティングされないままにしておき、後で適用される粉砕片の層と十分に電気的に接触するようにしておく。この電荷生成層を、強制換気オーブンで、135°Cで5分間乾燥させ、層の厚みが0.4マイクロメートルの乾燥電荷生成層を作成した。実施例6次いで、電荷移動層のコーティング溶液を、実施例1~比較例4のために調製した。それぞれの電荷移動層溶液を作成するために、60ミリリットルの褐色瓶で、実施例1~比較例4のそれぞれの電荷移動材料約3.6グラムを、重量平均分子量が40,000のポリ4,4’-ジフェニル-1,1’-シクロヘキサンカーボネート-4003.6グラム、テトラヒドロフラン約22.5グラムおよびトルエン約7.5グラムと混合した。ロールミルで約20~約20°Cで約15時間混合すると、実施例1~比較例4の4種類の電荷移動溶液を、実施例5の光受容体構造をコーティングする準備ができた。このデバイスは、合計厚みが約30マイクロメートルであった。光受容体デバイスの加工の詳細については、米国特許第6,677,090号を参照。移動度は、任意の適切な方法または望ましい方法によって決定することができる。本明細書の例示的な電荷移動材料に対する電荷移動度は、以下のように決定した。1/2インチの円状の半透明金電極で、デバイスの上部表面を仕上げ処理し、飛行時間TOFの測定を行った。電荷生成層から、種々の設定の負電位にバイアスされた金電極へとフラッシュ露光することによって、電荷を注入した。得られた過渡電流から、電荷の立ち上がり端の通過時間を測定した。異なるバイアス電位でのこれらの通過時間から、電場の関数として移動度を算出した。図1は、実施例1~3の電荷移動材料に対する電荷移動度の測定値を与えており、移動度は、x軸に示されている場V/cmに対してcm2/Vsとしてy軸に示されている。図1は、本発明の電荷移動分子が、きわめて高い電荷移動度を有することを示す。実施形態では、本明細書の電荷移動分子は、電荷移動分子とポリカーボネートバインダーとの重量比が約50/50の場合に、約1.0E-05cm2V-1S-1の電荷移動度を有する。図1からわかるように、本明細書の生成物Iの電荷移動分子の移動度は、典型的には、移動度が1.0E-06cm2V-1S-1であるm-TBDN,N’-ジフェニル-N,N’-ビス3-メチルフェニル-[1,1’-ビフェニル]-4,4’-ジアミンよりも移動度が高かった。"